또한 , 본 발명 에 따른 폴리우레탄 탄성 포장재 제조 방법 에 있 어서 , S 3 단계 의 수분 산 성 아크릴 고분자 수지 는 , 물 300 ~ 500 중량 부 를 넣 고 , 40 ℃ 로 가열 한 반응 조 에 증 점제 2 ~ 4 중량 부 를 투입 한 다음 , Ethylene diamine ( EDA ) 1 ~ 5 중량 부 , ethyl acrylate monomer ( EAM ) 100 ~ 150 중량 부 , 수성 폴리우레탄 수지 300 ~ 500 중량 부 , 규사 50 ~ 100 중량 부 , 탄산칼슘 250 ~ 350 중량 부 , UV 안정제 1 . 5 ~ 2 . 5 중량 부 , 첨가제 4 ~ 10 중량 부 및 암 니 아수 1 . 5 ~ 3 중량 부 를 넣 고 교반 하 여 이루어지 되 , 상기 S 3 단계 의 첨가제 는 스테아린 산 과 , 실란 화합물 이 1 : 2 ~ 3 의 중량 비 로 혼합 된 것 을 특징 으로 한다 .